(57)【要約】【課題】可視域の透過率が高く、赤外域の広い波長範囲にわたり透過率が低い、光吸収型赤外光吸収フィルターを提供すること。【解決手段】５種類以上のメチン染料から構成されている光吸収型赤外光吸収フィルター、７００ｎｍから１，１００ｎｍの範囲における最大透過率が１５％以下であることが好ましく、６５０ｎｍの透過率が４０％以上であることがより好ましく、前記メチン染料がシアニン染料、及び／又はオキソノール染料であることがさらに好ましい。【選択図】なし【特許請求の範囲】
【請求項１】
５種類以上のメチン染料から構成されていることを特徴とする赤外光吸収フィルター。
【請求項２】
７００ｎｍから１，１００ｎｍの範囲における最大透過率が１５％以下である請求項１に記載の赤外光吸収フィルター。
【請求項３】
６５０ｎｍの透過率が４０％以上である請求項１又は２に記載の赤外光吸収フィルター。
【請求項４】
前記メチン染料がシアニン染料、及び／又はオキソノール染料である請求項１〜３いずれか１つに記載の赤外光吸収フィルター。
【請求項５】
前記メチン染料が下記式（Ｉ）、及び／又は下記式（ＩＩ）で表される染料である請求項１〜４いずれか１つに記載の赤外光吸収フィルター。
【化１】
2010072575.tif 000035
（式中、Ｚ1及びＺ2は、それぞれ独立に、縮環してもよい５員又は６員の含窒素複素環を形成する非金属原子群であり；Ｒ1及びＲ2は、それぞれ独立に、脂肪族基又は芳香族基であり；Ｌ1は、奇数個のメチンからなるメチン鎖であり；ａ、ｂ及びｃは、それぞれ独立に、０又は１であり；そして、Ｘ1は、アニオンである。）
【化２】
2010072575.tif 000036
（式中、Ｙ1及びＹ2は、それぞれ独立に、脂肪族環又は複素環を形成する非金属原子群であり、Ｌ2は、奇数個のメチンからなるメチン鎖である。Ｘ2は、水素原子又はカチオンである。）
【請求項６】
前記メチン染料が下記式（ＩＩＩ）で表されるシアニン染料である請求項１〜４いずれか１つに記載の赤外光吸収フィルター。
【化３】
2010072575.tif 000037
（式中、Ｚ1及びＺ2は、それぞれ独立に、縮環してもよい５員又は６員の含窒素複素環を形成する非金属原子群であり；Ｒ1及びＲ2は、それぞれ独立に、脂肪族基又は芳香族基であり；Ｌ3は、３個、５個、又は７個のメチンからなるメチン鎖であり；ａ、ｂ及びｃは、それぞれ独立に、０又は１であり；そして、Ｘ1は、アニオンである。）
【請求項７】
前記式（ＩＩＩ）で表されるシアニン染料の縮環してもよい５員又は６員の含窒素複素環が、置換されていてもよいベンゾオキサゾール環、ベンゾチアゾール環、ベンゾイミダゾール環、及びインドレニン環よりなる群から選ばれた環である請求項６に記載の赤外光吸収フィルター。
【請求項８】
前記式（ＩＩＩ）で表されるシアニン染料のａ、ｂ、及びｃが０である請求項７に記載の赤外光吸収フィルター。
【発明の詳細な説明】
【技術分野】
【０００１】
本発明は赤外光吸収フィルターに関し、詳しくはメチン染料を含む赤外光吸収フィルターに関する。
【背景技術】
【０００２】
近年デジタルカメラはもちろんのこと、携帯電話やノート型パーソナルコンピュータ等の情報機器にもカメラモジュールが組み込まれ、画像情報を得ることができるようになってきている。これら機器の目の役割を果たす固体撮像素子は可視光のみならず赤外光にも感度を有している。したがって良好な画像を得るためには赤外光をカットする必要があり、カメラモジュールには通常無機干渉膜反射型の赤外カットフィルターが組み込まれている。
しかしながら反射型フィルターは光の入射角度によってカットする波長が異なり、十分な効果が得られず、画質の劣化を招くことが問題となっていた。
【０００３】
一方、特許文献１〜４にはこのような反射を生じないフィルターとして光吸収型の銅ドープガラスフィルターが記載されている。しかしながら特に赤色光の透過率が低く、色再現上好ましくないこと、成型、切削、研磨等の加工が難しく高コストであることから一部の用途への使用に限られている。
【０００４】
また、特許文献５〜７には吸収型のフィルターとしてはプラズマディスプレイパネルに用いることを目的とした近赤外カットフィルター用の材料もいくつか記載されている。しかし赤外カット波長域が狭くかつ可視光透過率も高くはないため、固体撮像素子用の赤外カットフィルターとしては不充分なものであった。
【０００５】
【特許文献１】特開２０００−７８７１号公報
【特許文献２】特開２０００−３８３９６号公報
【特許文献３】国際公開第９９／２６９５１号パンフレット
【特許文献４】国際公開第９９／２６９５２号パンフレット
【特許文献５】特開２００２−９０５２１号公報
【特許文献６】特開２００７−１９７４９２号公報
【特許文献７】特許第３９５９１４３号公報
【発明の開示】
【発明が解決しようとする課題】
【０００６】
本発明は、可視域の透過率が高く、赤外域の広い波長範囲にわたり透過率が低い、光吸収型赤外光吸収フィルターを提供することを目的とする。
【課題を解決するための手段】
【０００７】
上記目的は以下に記載した手段＜１＞〜＜８＞により達成された。
＜１＞５種類以上のメチン染料から構成されていることを特徴とする赤外光吸収フィルター、
＜２＞７００ｎｍから１，１００ｎｍの範囲における最大透過率が１５％以下である上記＜１＞に記載の赤外光吸収フィルター、
＜３＞６５０ｎｍの透過率が４０％以上である上記＜１＞、又は上記＜２＞に記載の赤外光吸収フィルター、
＜４＞前記メチン染料がシアニン染料、及び／又はオキソノール染料である上記＜１＞〜上記＜３＞いずれか１つに記載の赤外光吸収フィルター、
＜５＞前記メチン染料が下記式（Ｉ）、及び／又は下記式（ＩＩ）で表される染料である上記＜１＞〜上記＜４＞いずれか１つに記載の赤外光吸収フィルター、
【０００８】
【化１】
2010072575.tif 000002
（式中、Ｚ1及びＺ2は、それぞれ独立に、縮環してもよい５員又は６員の含窒素複素環を形成する非金属原子群であり；Ｒ1及びＲ2は、それぞれ独立に、脂肪族基又は芳香族基であり；Ｌ1は、奇数個のメチンからなるメチン鎖であり；ａ、ｂ及びｃは、それぞれ独立に、０又は１であり；そして、Ｘ1は、アニオンである。）
【０００９】
【化２】
2010072575.tif 000003
（式中、Ｙ1及びＹ2は、それぞれ独立に、脂肪族環又は複素環を形成する非金属原子群であり、Ｌ2は、奇数個のメチンからなるメチン鎖である。Ｘ2は、水素原子又はカチオンである。）
＜６＞前記メチン染料が下記式（ＩＩＩ）で表されるシアニン染料である上記＜１＞〜上記＜４＞いずれか１つに記載の赤外光吸収フィルター、
【００１０】
【化３】
2010072575.tif 000004
（式中、Ｚ1及びＺ2は、それぞれ独立に、縮環してもよい５員又は６員の含窒素複素環を形成する非金属原子群であり；Ｒ1及びＲ2は、それぞれ独立に、脂肪族基又は芳香族基であり；Ｌ3は、３個、５個、又は７個のメチンからなるメチン鎖であり；ａ、ｂ及びｃは、それぞれ独立に、０又は１であり；そして、Ｘ1は、アニオンである。）
＜７＞前記式（ＩＩＩ）で表されるシアニン染料の、縮環してもよい５員又は６員の含窒素複素環が、置換されていてもよいベンゾオキサゾール環、ベンゾチアゾール環、ベンゾイミダゾール環、及びインドレニン環よりなる群から選ばれた環である上記＜６＞に記載の赤外光吸収フィルター、
＜８＞前記式（ＩＩＩ）で表されるシアニン染料のａ、ｂ、及びｃが０である上記＜７＞に記載の赤外光吸収フィルター。
【発明の効果】
【００１１】
本発明の構成による赤外光吸収フィルターによって、赤外域の広い波長域での透過率が低いだけでなく、可視域の透過率の高い赤外光吸収フィルターが得られた。
【発明を実施するための最良の形態】
【００１２】
以下に本発明の赤外光吸収フィルターについて説明する。
本発明の赤外光吸収フィルターの一つの好ましい形態は、透明支持体とフィルター層とからなる。
透明支持体はガラスであってもポリマーフイルムであってもよく、使用形態、使用目的により自由に選択できる。透明支持体の厚みは５μｍ以上５ｃｍ以下であることが好ましく、２５μｍ以上１ｃｍ以下であることがさらに好ましく、８０μｍ以上１．２ｍｍ以下であることが最も好ましい。
【００１３】
透明支持体の透過率は８０％以上であることが好ましく、８６％以上であることがさらに好ましい。ヘイズは２％以下であることが好ましく、１％以下であることがさらに好ましい。屈折率は１．４５〜１．７０であることが好ましい。
【００１４】
透明支持体に、紫外線吸収剤を添加してもよい。紫外線吸収剤の添加量は、透明支持体の０．０１〜２０質量％であることが好ましく、０．０５〜１０質量％であることがさらに好ましい。滑り剤として、不活性無機化合物の粒子を透明支持体に添加してもよい。無機化合物の例には、ＳｉＯ2 、ＴｉＯ2 、ＢａＳＯ4 、ＣａＣＯ3 、タルク及びカオリンが含まれる。
【００１５】
フィルター層はメチン染料とバインダーとからなる。バインダーはゼラチンやポリビニルアルコールのような水溶性の高分子でもよいし、有機溶剤に溶解する高分子でもよく、目的により自由に選択してよい。
【００１６】
本発明の赤外光吸収フィルターのもう一つの好ましい形態は、半導体撮像素子を構成する部材をメチン染料のバインダーとすることである。半導体撮像素子の構造例を図１に示す。
図１の撮像素子の中で、例えば、平坦化層２１、カラーフィルター層２６、オンチップレンズ２７は通常高分子化合物から成り立っており、これらの高分子化合物中にメチン染料を含有させて、赤外光吸収フィルターを形成してもよい。
【００１７】
つぎにメチン染料について説明する。
メチン染料としては、例えば、シアニン染料、メロシアニン染料、アリーリデン染料、オキソノール染料、スチリル染料を挙げることができるが、シアニン染料、又はオキソノール染料であることが好ましい。
【００１８】
シアニン染料は、下記式（Ｃｙ）で定義される。
【００１９】
Ｂｓ＝Ｌｏ−Ｂｏ      式（Ｃｙ）
【００２０】
式中、Ｂｓは、塩基性核であり；Ｂｏは、塩基性核のオニウム体であり；そして、Ｌｏは、奇数個のメチンからなるメチン鎖である。下記式（Ｉ）で表されるシアニン染料を、特に好ましく用いることができる。
【００２１】
【化４】
2010072575.tif 000005
【００２２】
式中、Ｚ1及びＺ2は、それぞれ独立に、５員又は６員の含窒素複素環を形成する非金属原子群である。含窒素複素環には、他の複素環、芳香族環又は脂肪族環が縮合してもよい。含窒素複素環及びその縮合環の例には、オキサゾール環、イソオキサゾール環、ベンゾオキサゾール環、ナフトオキサゾール環、オキサゾロカルバゾール環、オキサゾロジベンゾフラン環、チアゾール環、ベンゾチアゾール環、ナフトチアゾール環、インドレニン環、ベンゾインドレニン環、イミダゾール環、ベンゾイミダゾール環、ナフトイミダゾール環、キノリン環、ピリジン環、ピロロピリジン環、フロピロール環、インドリジン環、イミダゾキノキサリン環及びキノキサリン環が含まれる。含窒素複素環は、６員環より５員環の方が好ましい。５員の含窒素複素環にベンゼン環又はナフタレン環が縮合していることがさらに好ましい。ベンゾチアゾール環、ナフトチアゾール環、インドレニン環又はベンゾインドレニン環が最も好ましい。
【００２３】
含窒素複素環及びその縮合環は、置換基を有していてもよい。置換基としては、ハロゲン原子、シアノ基、ニトロ基、ヒドロキシル基、カルボキシル基、アミノ基、ホルミル基、カルバモイル基、ウレイド基、ウレタン基、メルカプト基、スルホ基、スルファモイル基、脂肪族基、芳香族基、複素環基、−Ｏ−Ｒ、−ＣＯ−Ｒ、−ＣＯ−Ｏ−Ｒ、−Ｏ−ＣＯ−Ｒ、−ＮＨ−Ｒ、−ＮＲ2、−ＮＨ−ＣＯ−Ｒ、−ＣＯ−ＮＨ−Ｒ、−ＣＯ−ＮＲ2、−ＮＨ−ＣＯ−ＮＨ−Ｒ、−ＮＨ−ＣＯ−ＮＲ2、−ＮＨ−ＣＯ−Ｏ−Ｒ、−Ｓ−Ｒ、−ＳＯ2−Ｒ、−ＳＯ2−Ｏ−Ｒ、−ＮＨ−ＳＯ2−Ｒ、−ＳＯ2−ＮＨ−Ｒ、−ＳＯ2−ＮＲ2が含まれる。Ｒは、それぞれ独立に、脂肪族基、芳香族基又は複素環基である。なお、カルボキシル基及びスルホ基は、水素原子が解離していても、塩の状態であってもよい。
【００２４】
本明細書において脂肪族基は、アルキル基、置換アルキル基、アルケニル基、置換アルケニル基、アルキニル基又は置換アルキニル基を意味する。アルキル基は、環状であってもよい。鎖状アルキル基は、分岐を有していてもよい。アルキル基の炭素原子数は、１〜２０が好ましく、１〜１２がさらに好ましく、１〜８が最も好ましい。アルキル基の例としては、メチル、エチル、プロピル、イソプロピル、ブチル、ｔ−ブチル、シクロプロピル、シクロヘキシル及び２−エチルヘキシルが挙げられる。
【００２５】
置換アルキル基のアルキル部分は、上記アルキル基と同様である。置換アルキル基の置換基の例としては、ハロゲン原子、シアノ基、ニトロ基、ヒドロキシル基、カルボキシル基、アミノ基、ホルミル基、カルバモイル基、ウレイド基、ウレタン基、メルカプト基、スルホ基、スルファモイル基、脂肪族基、芳香族基、複素環基、−Ｏ−Ｒ、−ＣＯ−Ｒ、−ＣＯ−Ｏ−Ｒ、−Ｏ−ＣＯ−Ｒ、−ＮＨ−Ｒ、−ＮＲ2、−ＮＨ−ＣＯ−Ｒ、−ＣＯ−ＮＨ−Ｒ、−ＣＯ−ＮＲ2、−ＮＨ−ＣＯ−ＮＨ−Ｒ、−ＮＨ−ＣＯ−ＮＲ2、−ＮＨ−ＣＯ−Ｏ−Ｒ、−Ｓ−Ｒ、−ＳＯ2−Ｒ、−ＳＯ2−Ｏ−Ｒ、−ＮＨ−ＳＯ2−Ｒ、−ＳＯ2−ＮＨ−Ｒ、−ＳＯ2−ＮＲ2が含まれる。Ｒは、それぞれ独立に、脂肪族基、芳香族基又は複素環基である。なお、カルボキシル基及びスルホ基は、水素原子が解離していても、塩の状態であってもよい。
置換アルキル基の例としては、２−ヒドロキシエチル、２−カルボキシエチル、２−メトキシエチル、２−ジエチルアミノエチル、３−スルホプロピル、４−スルホブチル、ベンジル及びフェネチルが挙げられる。
【００２６】
アルケニル基は、環状であってもよい。鎖状アルケニル基は、分岐を有していてもよい。アルケニル基の炭素原子数は、２〜２０が好ましく、２〜１２がさらに好ましく、２〜８が最も好ましい。アルケニル基としては、ビニル、アリル、１−プロペニル、２−ブテニル、２−ペンテニル及び２−ヘキセニルが含まれる。置換アルケニル基のアルケニル部分は、上記アルケニル基と同様である。置換アルケニル基の置換基は、アルキル基の置換基と同様である。
【００２７】
アルキニル基は、環状であってもよい。鎖状アルキニル基は、分岐を有していてもよい。アルキニル基の炭素原子数は２〜２０が好ましく、２〜１２がさらに好ましく、２〜８が最も好ましい。アルキニル基の例としては、エチニル及び２−プロピニルが挙げられる。
【００２８】
置換アルキニル基のアルキニル部分は、上記アルキニル基と同様である。置換アルキニル基の置換基は、アルキル基の置換基と同様である。
【００２９】
本明細書において、芳香族基は、アリール基又は置換アリール基を意味する。アリール基の炭素原子数は、６〜２５であることが好ましく、６〜１５であることがさらに好ましく、６〜１０であることが最も好ましい。アリール基の例としては、フェニル及びナフチルが含まれる。
【００３０】
置換アリール基のアリール部分は、上記アリール基と同様である。置換アリール基の置換基の例には、ハロゲン原子、シアノ基、ニトロ基、ヒドロキシル基、カルボキシル基、アミノ基、ホルミル基、カルバモイル基、ウレイド基、ウレタン基、メルカプト基、スルホ基、スルファモイル基、脂肪族基、芳香族基、複素環基、−Ｏ−Ｒ、−ＣＯ−Ｒ、−ＣＯ−Ｏ−Ｒ、−Ｏ−ＣＯ−Ｒ、−ＮＨ−Ｒ、−ＮＲ2、−ＮＨ−ＣＯ−Ｒ、−ＣＯ−ＮＨ−Ｒ、−ＣＯ−ＮＲ2、−ＮＨ−ＣＯ−ＮＨ−Ｒ、−ＮＨ−ＣＯ−ＮＲ2、−ＮＨ−ＣＯ−Ｏ−Ｒ、−Ｓ−Ｒ、−ＳＯ2−Ｒ、−ＳＯ2−Ｏ−Ｒ、−ＮＨ−ＳＯ2−Ｒ、−ＳＯ2−ＮＨ−Ｒ、−ＳＯ2−ＮＲ2が含まれる。Ｒは、それぞれ独立に、脂肪族基、芳香族基又は複素環基である。なお、カルボキシル基及びスルホ基は、水素原子が解離していても、塩の状態であってもよい。
置換アリール基の例としては、４−カルボキシフェニル、４−アセトアミドフェニル、３−メタンスルホンアミドフェニル、４−メトキシフェニル、３−カルボキシフェニル、３，５−ジカルボキシフェニル、４−メタンスルホンアミドフェニル及び４−ブタンスルホンアミドフェニルが含まれる。
【００３１】
本明細書において、複素環基は、無置換複素環基、又は置換複素環基を意味する。複素環基の複素環は、５員環又は６員環であることが好ましい。複素環に、脂肪族環、芳香族環又は他の複素環が縮合していてもよい。複素環（縮合環を含む）の例には、ピリジン環、ピペリジン環、フラン環、フルフラン環、チオフェン環、ピロール環、キノリン環、モルホリン環、インドール環、イミダゾール環、オキサゾール環、ピラゾール環、カルバゾール環、フェノチアジン環、フェノキサジン環、インドリン環、チアゾール環、ピラジン環、チアジアジン環、ベンゾキノリン環及びチアジアゾール環が含まれる。置換複素環基の置換基は、置換アリール基の置換基と同様である。
【００３２】
式（Ｉ）の、Ｒ1及びＲ2は、それぞれ独立に、脂肪族基又は芳香族基である。脂肪族基と芳香族基の定義及び例は、前述した通りである。
【００３３】
式（Ｉ）の、Ｌ1は、奇数個のメチンからなるメチン鎖である。Ｌ1は、３個、５個、又は７個のメチンからなるメチンが好ましく、５個、又は７個であることがより好ましい。メチンは置換基を有していてもよい。置換基を有するメチンは中央の（メソ位の）メチンであることが好ましい。置換基としては、ハロゲン原子、シアノ基、ニトロ基、ヒドロキシル基、カルボキシル基、アミノ基、ホルミル基、カルバモイル基、ウレイド基、ウレタン基、メルカプト基、スルホ基、スルファモイル基、脂肪族基、芳香族基、複素環基、−Ｏ−Ｒ、−ＣＯ−Ｒ、−ＣＯ−Ｏ−Ｒ、−Ｏ−ＣＯ−Ｒ、−ＮＨ−Ｒ、−ＮＲ2、−ＮＨ−ＣＯ−Ｒ、−ＣＯ−ＮＨ−Ｒ、−ＣＯ−ＮＲ2、−ＮＨ−ＣＯ−ＮＨ−Ｒ、−ＮＨ−ＣＯ−ＮＲ2、−ＮＨ−ＣＯ−Ｏ−Ｒ、−Ｓ−Ｒ、−ＳＯ2−Ｒ、−ＳＯ2−Ｏ−Ｒ、−ＮＨ−ＳＯ2−Ｒ、−ＳＯ2−ＮＨ−Ｒ、−ＳＯ2−ＮＲ2が含まれる。Ｒは、それぞれ独立に、脂肪族基、芳香族基又は複素環基である。メチン鎖の二つの置換基が結合して５員環又は６員環を形成してもよい。
【００３４】
式（Ｉ）の、ａ、ｂ、及びｃは、それぞれ独立に、０又は１である。ａ及びｂは、０であることが好ましい。ｃはシアニン染料がスルホ基やカルボキシル基のようなアニオン性置換基を有して分子内塩を形成する場合は、０である。Ｘ1はアニオンである。アニオンの例には、ハライドイオン（Ｃｌ-、Ｂｒ-、Ｉ-）、ｐ−トルエンスルホン酸イオン、エチル硫酸イオン、ＰＦ6-、ＢＦ4-及びＣｌＯ4-が含まれる。シアニン染料は、カルボキシル基、又はスルホ基のいずれかを置換基として含むことが好ましい。以下に、式（Ｉ）で表されるシアニン染料の例を示す。
【００３５】
【化５】
2010072575.tif 000006
【００３６】
【化６】
2010072575.tif 000007
【００３７】
【化７】
2010072575.tif 000008
【００３８】
【化８】
2010072575.tif 000009
【００３９】
【化９】
2010072575.tif 000010
【００４０】
【化１０】
2010072575.tif 000011
【００４１】
【化１１】
2010072575.tif 000012
【００４２】
【化１２】
2010072575.tif 000013
【００４３】
【化１３】
2010072575.tif 000014
【００４４】
【化１４】
2010072575.tif 000015
【００４５】
【化１５】
2010072575.tif 000016
【００４６】
シアニン染料は、エフ・エム・ハーマー(F.M.Harmer)著「ヘテロサイクリック・コンパウンズーシアニンダイズ・アンド・リレイテッド・コンパウンズ(Heterocyclic Compounds Cyanine Dyes and Related Compounds)」、ジョン・ウィリー・アンド・サンズ(John   Wiley & Sons)社−ニューヨーク、ロンドン、１９６４  年刊、及びデー・エム・スターマー(D.M.Sturmer)著「ヘテロサイクリック・コンパウンズースペシャル・トッピクス・イン・ヘテロサイクリック・ケミストリー(Heterocyclic Compounds-Special topics in heterocyclic chmistry)」、第１８章、第１４節、４８２〜５１５頁、ジョン・ウィリー・アンド・サンズ(John Wiley & Sons)社ーニューヨーク、ロンドン、１９７７年刊、「ロッズ・ケミストリー・オブ・カーボン・コンパウンズ(Rodds Chemistry of Carbon Compounds)」2nd.Ed.vol.IV,partB,1977年刊、第１５章、３６９〜４２２頁、エルセビア・サイエンス・パブリック・カンパニー・インク（Elsevier Science Publishing Company Inc.）社刊、ニューヨーク、特開平５−８８２９３号、同６−３１３９３９号の各公報の記載を参照して合成できる。
【００４７】
オキソノール染料は、下記式（Ｏｘ）で定義される。
【００４８】
Ａｋ＝Ｌｏ−Ａｅ      式（Ｏｘ）
【００４９】
式中、Ａｋはケト型酸性核であり、Ａｅはエノール型酸性核である。Ｌｏは、奇数個のメチンからなるメチン鎖である。下記式（ＩＩ）で表されるオキソノール染料を、好ましく用いることができる。
【００５０】
【化１６】
2010072575.tif 000017
【００５１】
式（ＩＩ）の、Ｙ1及びＹ2は、それぞれ独立に、脂肪族環又は複素環を形成する非金属原子群である。脂肪族環よりも複素環の方が好ましい。
【００５２】
脂肪族環の例には、インダンジオン環が含まれる。複素環の例には、５−ピラゾロン環、イソオキサゾロン環、バルビツール酸環、ピリドン環、ローダニン環、ピラゾリジンジオン環、ピラゾロピリドン環及びメルドラム酸環が含まれる。５−ピラゾロン環及びバルビツール酸環が好ましい。脂肪族環、及び複素環は置換基を有していてもよい。置換基の例には、ハロゲン原子、シアノ基、ニトロ基、ヒドロキシル基、カルボキシル基、アミノ基、ホルミル基、カルバモイル基、ウレイド基、ウレタン基、メルカプト基、スルホ基、スルファモイル基、脂肪族基、芳香族基、複素環基、−Ｏ−Ｒ、−ＣＯ−Ｒ、−ＣＯ−Ｏ−Ｒ、−Ｏ−ＣＯ−Ｒ、−ＮＨ−Ｒ、−ＮＲ2、−ＮＨ−ＣＯ−Ｒ、−ＣＯ−ＮＨ−Ｒ、−ＣＯ−ＮＲ2、−ＮＨ−ＣＯ−ＮＨ−Ｒ、−ＮＨ−ＣＯ−ＮＲ2、−ＮＨ−ＣＯ−Ｏ−Ｒ、−Ｓ−Ｒ、−ＳＯ2−Ｒ、−ＳＯ2−Ｏ−Ｒ、−ＮＨ−ＳＯ2−Ｒ、−ＳＯ2−ＮＨ−Ｒ、−ＳＯ2−ＮＲ2が含まれる。Ｒは、それぞれ独立に、脂肪族基、芳香族基又は複素環基である。
【００５３】
式（ＩＩ）の、Ｌ2は、奇数個のメチンからなるメチン鎖である。Ｌ2は、３個、５個又は７個のメチンからなるメチン鎖であることが好ましく、５個のメチンからなるメチン鎖であること特に好ましい。メチンは置換基を有していてもよい。置換基を有するメチンは中央の（メソ位の）メチンであることが好ましい。置換基の例には、ハロゲン原子、シアノ基、ニトロ基、ヒドロキシル基、カルボキシル基、アミノ基、ホルミル基、カルバモイル基、ウレイド基、ウレタン基、メルカプト基、スルホ基、スルファモイル基、脂肪族基、芳香族基、複素環基、−Ｏ−Ｒ、−ＣＯ−Ｒ、−ＣＯ−Ｏ−Ｒ、−Ｏ−ＣＯ−Ｒ、−ＮＨ−Ｒ、−ＮＲ2、−ＮＨ−ＣＯ−Ｒ、−ＣＯ−ＮＨ−Ｒ、−ＣＯ−ＮＲ2、−ＮＨ−ＣＯ−ＮＨ−Ｒ、−ＮＨ−ＣＯ−ＮＲ2、−ＮＨ−ＣＯ−Ｏ−Ｒ、−Ｓ−Ｒ、−ＳＯ2−Ｒ、−ＳＯ2−Ｏ−Ｒ、−ＮＨ−ＳＯ2−Ｒ、−ＳＯ2−ＮＨ−Ｒ、−ＳＯ2−ＮＲ2が含まれる。Ｒは、それぞれ独立に、脂肪族基、芳香族基又は複素環基である。メチン鎖の二つの置換基が結合して５員環又は６員環を形成してもよい。
【００５４】
式（ＩＩ）の、Ｘ2は、水素原子又はカチオンである。カチオンの例には、アルカリ金属（例えば、Ｎａ、Ｋ）イオン、アンモニウムイオン、トリエチルアンモニウムイオン、トリブチルアンモニウムイオン、ピリジニウムイオン及びテトラブチルアンモニウムイオンが含まれる。以下に、オキソノール染料の例を示す。
【００５５】
【化１７】
2010072575.tif 000018
【００５６】
【化１８】
2010072575.tif 000019
【００５７】
【化１９】
2010072575.tif 000020
【００５８】
【化２０】
2010072575.tif 000021
【００５９】
【化２１】
2010072575.tif 000022
【００６０】
【化２２】
2010072575.tif 000023
【００６１】
【化２３】
2010072575.tif 000024
【００６２】
【化２４】
2010072575.tif 000025
【００６３】
式（ＩＩ）で表されるオキソノール染料は、特開平７−２３０６７１号公報、欧州特許０７７８４９３号及び米国特許５４５９２６５号の各明細書の記載を参照して合成できる。
【００６４】
可視域の高透過率を得るためにシアニン染料、又はオキソノール染料を会合状態で用いることも好ましい。下記式（ＩＩＩ）で表されるシアニン染料は特に会合状態で好ましく用いることができる。
【００６５】
【化２５】
2010072575.tif 000026
【００６６】
式（ＩＩＩ）の、Ｚ1及びＺ2は、それぞれ独立に、５員又は６員の含窒素複素環を形成する非金属原子群である。Ｚ1及びＺ2の定義、例及び置換基は、式（Ｉ）と同様である。式（ＩＩＩ）の、Ｒ1及びＲ2は、それぞれ独立に、脂肪族基又は芳香族基である。脂肪族基及び芳香族基の定義及び例は、前述した通りである。式（ＩＩＩ）の、Ｌ3は、３個、５個、又は７個のメチンからなるメチン鎖である。式（ＩＩＩ）の、ａ、ｂ及びｃは、それぞれ独立に、０又は１である。式（ＩＩＩ）の、縮環してもよい５員又は６員の含窒素複素環は、置換されていてもよいベンゾオキサゾール環、ベンゾチアゾール環、ベンゾイミダゾール環、及びインドレニン環が好ましい。Ｘ1は、アニオンである。アニオンの定義及び例は、式（Ｉ）と同様である。式（ＩＩＩ）の、式（ＩＩＩ）のシアニン染料は、カルボキシル基、又はスルホ基のいずれかを置換基として含むことが好ましい。以下に、式（ＩＩＩ）で表されるシアニン染料の例を示す。
【００６７】
【化２６】
2010072575.tif 000027
【００６８】
【化２７】
2010072575.tif 000028
【００６９】
【化２８】
2010072575.tif 000029
【００７０】
【化２９】
2010072575.tif 000030
【００７１】
【化３０】
2010072575.tif 000031
【００７２】
【化３１】
2010072575.tif 000032
【００７３】
フィルター層に、褪色防止剤、酸化防止剤や紫外線防止剤を添加してもよい。褪色防止剤には、ハイドロキノン誘導体、ハイドロキノンジエーテル、フェノール誘導体、スピロインダン、メチレンジオキシベンゼン、クロマン、スピロクロマン、クマラン誘導体、ハイドロキノンモノエーテル、ｐ−アミノフェノール誘導体及びビスフェノール誘導体が含まれる。ハイドロキノン誘導体については、米国特許３９３５０１６号、同３９８２９４４号の各明細書に記載がある。ハイドロキノンジエーテルについては、米国特許４２５４２１６号明細書、特開昭５５−２１００４号公報に記載がある。フェノール誘導体については、特開昭５４−１４５５３０号公報に記載がある。スピロインダン、メチレンジオキシベンゼンについては、英国特許２０６２８８８号、同２０７７４５５号の各明細書に記載がある。クロマン、スピロクロマン、クマラン誘導体については、米国特許３４３２３００号、同３５７３０５０号、同３５７４６２７号、同３７６４３３７号の各明細書、特開昭５２−１５２２２５号、同５３−１７７２９号、同５３−２０３２７号、同６１−９０１５６号の各公報に記載がある。ハイドロキノンモノエーテル、ｐ−アミノフェノール誘導体については、英国特許１３４７５５６号、同２０６６９７５号の各明細書、特公昭５４−１２３３７号、特開昭５５−６３２１号の各公報に記載がある。ビスフェノール誘導体については、米国特許３７００４５５号明細書、特公昭４８−３１６２５号公報に記載がある。
【００７４】
金属錯体（米国特許４２４５０１８号明細書、特開昭６０−９７３５３号公報記載）や一重項酸素クウェンチャーをフィルター層に添加しても良い。一重項酸素クウェンチャーには、ニトロソ化合物（特開平２−３００２８８号公報記載）、ジインモニウム化合物（米国特許４６５６１２号明細書記載）、ニッケル錯体（特開平４−１４６１８９号公報記載）及び酸化防止剤（欧州特許８２００５７Ａ１号明細書記載）が含まれる。
【００７５】
フィルター層の厚さは０．１μｍ〜１ｃｍであることが好ましく、０．５μｍ〜１００μｍであることがさらに好ましい。
【００７６】
本発明の赤外光吸収フィルターは上記で示したメチン染料が５種類以上からなり、５〜１０種類が好ましい。用いる染料の比率は、必要な光学プロファイルに応じ任意に選んでよい。
【００７７】
本発明の赤外光吸収フィルターの７００ｎｍ〜１，１００ｎｍの範囲における最大透過率は１５％以下である。より好ましくは１０％以下であり、最も好ましくは３％以下である。一方、４００ｎｍ〜７００ｎｍの範囲では最大透過率は７０％以上、より好ましくは８０％以上、最も好ましくは９０％以上である。また６５０ｎｍの透過率が４０％以上であることが色再現上好ましい。さらに好ましくは５０％以上、最も好ましくは６０％以上である。
【００７８】
本発明の染料を水に溶解し、ゼラチン又は塩（例えば、塩化バリウム、塩化カルシウムなど）を添加して水中で会合体色素とすることができる。また、固体微粒子として分散させて会合体色素とすることもできる。分散は、色素のカリウム塩又はナトリウム塩でも可能であり、さらに、色素の水溶液に金属塩（例えば、塩化マグネシウム、塩化亜鉛、又は塩化バリウム）の水溶液を添加してレーキ顔料化して使用することもできる。逆に上記金属塩の水溶液に染料水溶液を添加してもよい。
【００７９】
本発明の色素の固体微粒子分散物は、例えば、株式会社技術情報協会発行の「顔料分散技術−表面処理と分散剤の使い方及び分散性評価−」、株式会社朝倉書店発行の「顔料の事典」、株式会社技術情報協会発行の「最新『顔料分散』実務ノウハウ・事例集」に詳しく記載されている。固体微粒子分散物にするためには、通常の分散機を用いることができる。分散機の例には、ボールミル、振動ボールミル、遊星ボールミル、サンドミル、コロイドミル、ジェットミル及びローラミルが含まれる。分散機については、特開昭５２−９２７１６号公報、及び国際公開第８８／０７４７９４号パンフレットに記載がある。縦型又は横型の媒体分散機が好ましい。
【００８０】
分散は、適当な媒体（例、水、アルコール、シクロヘキサノン、２−メトキシ−１−メチルエチルアセテート）の存在下で実施してもよい。分散用界面活性剤を用いることが好ましい。分散用界面活性剤としては、アニオン界面活性剤（特開昭５２−９２７１６号公報及び国際公開第８８／０７４７９４号パンフレットに記載）が好ましく用いられる。必要に応じてアニオン性ポリマー、ノニオン性界面活性剤あるいはカチオン性界面活性剤を用いてもよい。
【００８１】
本発明の染料を適当な溶媒中に溶解した後、その溶液に貧溶媒を添加して、微粒子化し、必要に応じてその粉末を得てもよい。この場合も、上記の分散用界面活性剤を用いてもよい。あるいはｐＨを調整することによって溶解し、次にｐＨを変化させて色素の微粒子を析出させてもよい。この微粒子も上述した会合体染料であることが好ましい。
【００８２】
会合体染料が微粒子（又は微結晶）である場合、平均粒径１，０００μｍ以下であることが好ましく、０．００１μｍ〜１００μｍであることがより好ましく、０．００５μｍ〜５０μｍであることが特に好ましい（本発明において、平均粒径とは特に断わらない限り、体積平均粒径をいい、レーザー回折散乱法又は動的光散乱法を用いて測定したものをいう。）。
【００８３】
本発明の色素の分散性を向上させる目的で通常の顔料用分散剤や界面活性剤を添加することができる。これらの分散剤としては、多くの種類の化合物が用いられるが、例えば、フタロシアニン誘導体（市販品：ＥＦＫＡ−７４５（商品名、エフカ社製））、ソルスパース５０００（商品名、ゼネカ（株）製）；オルガノシロキサンポリマーＫＰ３４１（商品名、信越化学工業（株）製）、（メタ）アクリル酸系（共）重合体ポリフローＮｏ．７５、Ｎｏ．９０、Ｎｏ．９５（商品名、共栄社油脂化学工業（株）製）、Ｗ００１（商品名、裕商（株）製）等のカチオン系界面活性剤；ポリオキシエチレンラウリルエーテル、ポリオキシエチレンステアリルエーテル、ポリオキシエチレンオレイルエーテル、ポリオキシエチレンオクチルフェニルエーテル、ポリオキシエチレンノニルフェニルエーテル、ポリエチレングリコールジラウレート、ポリエチレングリコールジステアレート、ソルビタン脂肪酸エステル、エマルゲンＡ６０（商品名、花王（株）製）等のノニオン系界面活性剤；Ｗ００４、Ｗ００５、Ｗ０１７（商品名、裕商（株）製）、ドデシルベンゼンスルホン酸Ｎａ、デモールＳＮＢ（商品名、花王（株）製）等のアニオン系界面活性剤；ＥＦＫＡ−４６、ＥＦＫＡ−４７、ＥＦＫＡ−４７ＥＡ、ＥＦＫＡポリマー１００、ＥＦＫＡポリマー４００、ＥＦＫＡポリマー４０１、ＥＦＫＡポリマー４５０（以上、商品名、森下産業（株）製）、ディスパースエイド６、ディスパースエイド８、ディスパースエイド１５、ディスパースエイド９１００（商品名、サンノプコ（株）製）等の高分子分散剤；ソルスパース３０００、５０００、９０００、１２０００、１３２４０、１３９４０、１７０００、２４０００、２６０００、２８０００などの各種ソルスパース分散剤（商品名、ゼネカ（株）製）；アデカプルロニックＬ３１、Ｆ３８、Ｌ４２、Ｌ４４、Ｌ６１、Ｌ６４、Ｆ６８、Ｌ７２、Ｐ９５、Ｆ７７、Ｐ８４、Ｆ８７、Ｐ９４、Ｌ１０１、Ｐ１０３、Ｆ１０８、Ｌ１２１、Ｐ−１２３（商品名、旭電化（株）製）及びイソネットＳ−２０（商品名、三洋化成（株）製）が挙げられる。
【００８４】
上記分散剤は、単独で用いてもよくまた２種以上組み合わせて用いてもよい。上記分散剤の本発明の組成物中の添加量は、色素１００質量部に対して１〜１５０質量部が好ましい。
【実施例】
【００８５】
以下に本発明を実施例によりさらに詳細に説明するが、本発明はそれらにより限定されるものではない。
【００８６】
〔実施例１〕
本発明の化合物（例示化合物ＩＩＩ−１０）０．５ｇ、エマルゲンＡ６０（花王（株）製）０．０５ｇ、ジルコニアビーズ（０．１ｍｍ）１０ｇ、蒸留水１０ｇの混合物を、遊星型ボールミル（ドイツ  フリッチュ社製）を用いて分散し、分散物を得た。得られた粒子の平均粒子半径は０．２５μｍであった。
【００８７】
１０質量％ゼラチン水溶液２．０ｇに上記で得られた分散物１．２ｇを加え、４０℃で３時間攪拌した。
同様にして例示化合物ＩＩＩ−１１からＩＩＩ−１７についてもそれぞれゼラチン分散物を作成した。
【００８８】
作成したゼラチン分散液を表１のように組み合わせ、赤外光吸収材料を調製した。赤外光吸収材料をガラス基板にスピンコートし赤外光吸収フィルターを得た。
【００８９】
【表１】
2010072575.tif 000033
【００９０】
（株）日立製作所製Ｕ−４１００を用いて、得られた赤外光吸収フィルターの透過率測定を行った。結果を表２に示す。
【００９１】
【表２】
2010072575.tif 000034
【００９２】
表２より、本発明のメチン色素を５種類以上使用することにより７００ｎｍ〜１，１００ｎｍの赤外域での透過率が低く、かつ可視域の透過率が高い赤外光吸収フィルターが得られることがわかる。色素使用種類を増すと７００ｎｍ〜１，１００ｎｍの範囲の最大透過率をさらに低下させることも可能である。
【図面の簡単な説明】
【００９３】
【図１】半導体撮像装置２００の１画素の個体撮像素子ｐｉｊの構造例を示す断面図である。
【符号の説明】
【００９４】
１１・・・シリコン基板（基板）、１２・・・ｐ−ＷＥＬＬ（半導体埋め込み層）、１３・・・ｎ型の不純物領域、１４・・・ｐ型の不純物領域、１５・・・受光窓部、１６・・・ゲート絶縁膜、１７・・・絶縁性の膜（ＳｉＯ2膜）、１８・・・チャネルストッパ、１９・・・電荷転送用の電極部、２０・・・センサ部（撮像素子アレイ）、２１・・・平坦化層、２２・・・遮光膜、２６・・・カラーフィルター層、２７・・・オンチップレンズ、２８・・・ｎ型の不純物領域、２００・・・半導体撮像装置
【図１】
2010072575.tif 000038